(57)【特許請求の範囲】
【請求項１】
Ａ成分として、２−（メタ）アクリロイルオキシエチルホスホリルコリン５０〜９０重量％と、下記式［２］
【化１】
0004710175.tif 000007
｛式中Ｒ7は水素原子またはメチル基を示す。Ｒ8は炭素数１２〜２２のアルキレン基、あるいは、−（ＧＯ）ｎ−で表される基（ここで、Ｇは炭素数２〜６の炭化水素基で、ｎはそのオキシアルキレン基の平均付加モル数で、１〜１００である。）である。また、Ｒ9は水素原子またはメチル基である。｝で表される（メタ）アクリル酸エステル１０〜５０重量％を重合させてなる重量平均分子量５，０００〜５，０００，０００の共重合体０．００１〜５重量／容積％、Ｂ成分として、殺菌剤１０-6〜１重量／容積％、Ｃ成分として、無機塩化物０．０１〜１．５重量／容積％、Ｄ成分として、緩衝剤０．０１〜１．５重量／容積％、Ｅ成分として、キレート剤０〜５重量／容積％からなることを特徴とするコンタクトレンズ用洗浄剤。
【請求項２】
式［２］で表される（メタ）アクリル酸エステルが、ｎ−ラウリル（メタ）アクリレート、ｎ−ステアリル（メタ）アクリレート、ポリプロピレングリコールモノ（メタ）アクリレートから選択される１種または２種以上である、請求項１記載のコンタクトレンズ用洗浄剤。
【発明の詳細な説明】
【０００１】
【発明の属する技術分野】
本発明はコンタクトレンズ用洗浄剤に関する。より詳細には、側鎖にホスホリルコリン類似基を有する（メタ）アクリル酸誘導体と側鎖に特定の疎水性基を有する（メタ）アクリル酸エステルを特定組成で重合した共重合体を用いるコンタクトレンズ用洗浄剤に関する。
【０００２】
【従来の技術】
コンタクトレンズはハードコンタクトレンズとソフトコンタクトレンズに大別され、前者は素材としてメチルメタクリレート、シリル系メタクリレート、フッ素系メタクリレートを主成分とする疎水性高分子が使用されており、後者はヒドロキシエチルメタクリレート、ビニルピロリドン、メタクリル酸等を主成分としたハイドロゲルが使用されている。コンタクトレンズは眼に直接装着するためレンズを眼から脱着した後、必ずそのコンタクトレンズに適合した溶液で洗浄しなければならない。ハードコンタクトレンズ用溶液の中には、溶液にレンズを所定時間浸漬した後、溶液でレンズをすすいで直接眼に装着する使用方法を採用しているものがある。この溶液では、眼に対する安全性が高い非イオン性高分子界面活性剤が使用されているが、必ずしも洗浄力は十分ではない。このため、レンズに汚れが蓄積し、眼に異物感を生じることによる装用感の低下を引き起こす可能性がある。
一方、ソフトコンタクトレンズ用溶液では、溶液でレンズをこすり洗いし、溶液中にレンズを所定時間浸漬することにより消毒した後、溶液でレンズをすすいで直接眼に装着する使用方法を採用している。このため、洗浄剤として眼に対する安全性が高い非イオン性高分子界面活性剤が使用されている。しかし、ハードコンタクトレンズ用溶液と同様に、これらの洗浄剤の洗浄力は必ずしも十分満足できるものではない。このため、レンズに汚れが蓄積し、装用感の低下を引き起こす可能性がある。従って、従来使用されている非イオン性高分子界面活性剤と比較してレンズの汚れに対する洗浄力の高い高分子界面活性剤の開発が望まれている。
【０００３】
一般に、両性高分子界面活性剤は、非イオン性高分子界面活性剤と同様に眼に対する安全性が高い。また、両性高分子界面活性剤はイオン性であり、水への溶解度が高いため非イオン性高分子界面活性剤と比較して洗浄力が高いことが知られている。しかし、現在までにコンタクトレンズ用洗浄剤として両性高分子界面活性剤を使用した例は未だ報告されていない。
コンタクトレンズ用溶液に双性イオンモノマーを構成単位とする両親媒性共重合体を用いた例として、特開平５−１０７５１２号公報、特開平７−１６６１５４号公報等に側鎖にホスホリルコリン基を有する（メタ）アクリレート重合体を含む溶液が開示されている。しかし、これらの開示された技術では溶液中に含まれる上記重合体がコンタクトレンズに対して水濡れ性や防汚性を付与できるもので、上記重合体の洗浄力に関して記載されていない。特開２０００−９８３１０号公報には、コンタクトレンズの洗浄、保存、すすぎ、消毒が可能な側鎖にホスホリルコリン基を有する（メタ）アクリレート重合体を含む溶液が開示されている。しかし、この技術も前記と同様、上記重合体の洗浄力に関して記載されていない。また、前記方法では、洗浄剤として配合されているポロクサマーが非イオン性高分子界面活性剤であるため洗浄力が十分発揮できないなど問題がある。
【０００４】
一方、双性イオンモノマーを構成単位とする両親媒性共重合体を洗浄剤として、特開平１０−１０９０２９号公報には、側鎖にホスホリルコリン基を有する（メタ）アクリレートと側鎖に疎水性基を有する（メタ）アクリレートの共重合体が開示されている。しかし、この開示された技術にはコンタクトレンズ用洗浄剤の用途としての記載はなく、また、この方法では側鎖に疎水性基を有する（メタ）アクリレートのアルキル鎖長が短いためレンズに付着した汚れに対して十分な洗浄力が得られないなど問題がある。
従って、コンタクトレンズに付着した汚れに対してより一層洗浄力の高い両性高分子界面活性剤が望まれている。
【０００５】
【発明が解決しようとする課題】
本発明の目的は、特定の共重合体を用いることにより、コンタクトレンズに付着した汚れに対して従来の非イオン性高分子界面活性剤と比較して洗浄力の高いコンタクトレンズ用洗浄剤を提供することにある。
【０００６】
【課題を解決するための手段】
本発明者らは、前記の問題点に鑑み、鋭意検討した結果、側鎖にホスホリルコリン類似基を有する（メタ）アクリル酸誘導体と側鎖に特定の疎水性基を有する（メタ）アクリル酸エステルを特定組成で重合した共重合体を洗浄剤としてコンタクトレンズに対して用いることにより優れた洗浄力が得られることの知見を得て、本発明を完成した。即ち、本発明は、Ａ成分として、２−（メタ）アクリロイルオキシエチルホスホリルコリン５０〜９０重量％と、下記式［２］
【０００９】
【化４】
0004710175.tif 000002
【００１０】
｛式中Ｒ7は水素原子またはメチル基を示し、同一または異なる基であってもよく、Ｒ8は炭素数１２〜２２のアルキレン基、あるいは、−（ＧＯ）ｎ−で表される基（ここで、Ｇは炭素数２〜６の炭化水素基で、ｎはそのオキシアルキレン基の平均付加モル数で、１〜１００である。）である。また、Ｒ9は水素原子またはメチル基である。｝で表される（メタ）アクリル酸エステル１０〜５０重量％を重合させてなる重量平均分子量５，０００〜５，０００，０００の共重合体０．００１〜５重量／容積％、Ｂ成分として、殺菌剤１０-6〜１重量／容積％、Ｃ成分として、無機塩化物０．０１〜１．５重量／容積％、Ｄ成分として、緩衝剤０．０１〜１．５重量／容積％、Ｅ成分として、キレート剤０〜５重量／容積％からなることを特徴とするコンタクトレンズ用洗浄剤である。
【００１１】
【発明の実施の形態】
本発明のコンタクトレンズ用洗浄剤は、側鎖にホスホリルコリン類似基を有する２−（メタ）アクリロイルオキシエチルホスホリルコリン（以下、ＰＣモノマーと略す。）と側鎖に特定の疎水性基を有する（メタ）アクリル酸エステル（以下、疎水性モノマーと略す。）を特定組成で共重合させてなる重量平均分子量５，０００〜５，０００，０００の両性高分子界面活性剤を含む。
【００１６】
特定の疎水性モノマーは下記式[２]で表される。
【００１７】
【化７】
0004710175.tif 000003
【００１８】
式［２］中のＲ7は水素原子またはメチル基を示し、同一または異なる基であってもよい。Ｒ8は炭素数１２〜２２のアルキレン基、あるいは、−（ＧＯ）ｎ−で表される基である。ここで、Ｇは炭素数２〜６の炭化水素基で、ｎはそのオキシアルキレン基の平均付加モル数で、１〜１００である。Ｒ9は水素原子またはメチル基である。Ｒ8のアルキレン基として具体的には、ｎ−ドデカメチレン基、ｎ−トリデカメチレン基、イソトリデカメチレン基、ｎ−オクタデカメチレン基、イソオクタデカメチレン基、ｎ−ドコサメチレン基が例示され、コンタクトレンズに付着した汚れに対する洗浄力および化合物の入手性の観点から、ｎ−ドデカメチレン基およびｎ−オクタデカメチレン基がより好ましく挙げられる。また、前記−（ＧＯ）ｎ−で表される基として、オキシエチレン基、オキシプロピレン基、オキシｎ−ブチレン基、オキシイソブチレン基、オキシｎ−ヘプチレン基、オキシイソヘプチレン基、オキシｎ−ヘキシレン基、オキシイソヘキシレン基等が挙げられ、これらの１種または２種以上の基を用いることができる。またＧは、より好ましくは炭素数３または４のアルキレン基であり、共重合体の溶液に対する溶解性およびコンタクトレンズに付着した汚れに対する洗浄力の観点から、オキシプロピレン基が最も好ましい。その平均付加モル数ｎは共重合体の溶液への溶解性およびコンタクトレンズに付着した汚れに対する洗浄力の観点から、１０〜５０がより好ましい。
【００１９】
特定の疎水性モノマーとしては、ｎ−ラウリル（メタ）アクリレート、ｎ−トリデシル（メタ）アクリレート、イソトリデシル（メタ）アクリレート、ｎ−ステアリル（メタ）アクリレート、イソステアリル（メタ）アクリレート、ｎ−ベヘニル（メタ）アクリレート等のアルキル（メタ）アクリレート；ポリプロピレングリコールモノ（メタ）アクリレート、ポリｎ−ブチレングリコールモノ（メタ）アクリレート、ポリイソブチレングリコールモノ（メタ）アクリレート、ポリｎ−ヘプチレンモノ（メタ）アクリレート、ポリイソヘプチレンモノ（メタ）アクリレート等のポリオキシアルキレングリコールモノ（メタ）アクリレートを挙げることができる。より好ましくは、疎水性モノマーの入手性、汚れ成分への浸透力、水溶液への溶解性の観点から、ｎ−ラウリルメタクリレート、ｎ−ステアリル（メタ）アクリレート、ポリプロピレングリコールモノ（メタ）アクリレートが挙げられる。これらの疎水性モノマーは、１種または２種以上用いることができる。
【００２０】
本発明のＰＣモノマーと疎水性モノマーを共重合させる際の仕込量は、ＰＣモノマー５０〜９０重量％であり、これに対して疎水性モノマー１０〜５０重量％である。ＰＣモノマーの仕込量が２０重量％未満では共重合体からなる両性高分子界面活性剤の溶液への溶解性が低下する。また仕込量が９５重量％を越えると、共重合体からなる両性高分子界面活性剤の汚れに対する洗浄力が低下する。
【００２１】
本発明の共重合体からなる両性高分子界面活性剤は、各モノマー成分を重合開始剤の存在下、窒素、二酸化炭素、ヘリウム等の不活性ガスで置換または雰囲気においてラジカル重合、例えば、塊状重合、懸濁重合、乳化重合、溶液重合等の公知の方法により調製することができる。この際、用いられる重合開始剤としては、通常のラジカル重合開始剤であれば特に限定されるものではないが、例えば過酸化ベンゾイル、過酸化ラウロイル、ジイソプロピルペルオキシジカーボネート、ｔ−ブチルペルオキシ−２−エチルヘキサノエート、ｔ−ブチルペルオキシピバレート、ｔ−ブチルペルオキシジイソブチレート、アゾビスイソブチロニトリル、アゾイソビスジメチルバレロニトリル、過硫酸塩および過硫酸塩−亜硫酸水素塩系等を挙げることができる。
【００２２】
重合開始剤の仕込量は、モノマー成分１００重量％に対して０．０００１〜１０重量％が好ましく、さらに０．０１〜５重量％が望ましい。また重合温度は２０〜１００℃が好ましく、重合時間は０．５〜７２時間が望ましい。
得られる共重合体からなる両性高分子界面活性剤の分子量は、重合温度、重合開始剤および重合度調整剤等の使用量によっても異なるが、重量平均分子量で５，０００〜５，０００，０００である。特に溶液の粘度およびソフトコンタクトレンズへの取り込みを考慮すると１０，０００〜１，０００，０００が望ましい。
【００２３】
さらに本発明のコンタクトレンズ洗浄剤は、Ａ；側鎖にホスホリルコリン基を有する２−（メタ）アクリロイルオキシエチルホスホリルコリンと側鎖に特定の疎水性基を有する（メタ）アクリル酸エステルを特定組成で重合した共重合体、Ｂ；殺菌剤、Ｃ；無機塩化物、Ｄ；無機塩化物、Ｅ；キレート剤を配合してなる。本発明に用いるＡ成分は前記の側鎖にホスホリルコリン基を有する２−（メタ）アクリロイルオキシエチルホスホリルコリンと側鎖に特定の疎水性基を有する（メタ）アクリル酸エステルを特定組成で重合した共重合体であり、その共重合体の濃度は０．００１〜５重量／容積％、より好ましくは０．０１〜３重量／容積％の範囲である。前記濃度が０．００１重量／容積％未満では、コンタクトレンズに付着した汚れに対する洗浄力が不十分であり、また５重量／容積％を越えると粘性が高くなるため好ましくない。
【００２４】
本発明に用いられるＢ成分は殺菌剤であり、レンズに付着した菌を死滅させ、レンズを消毒する機能を有する。殺菌剤としてとして具体的には、ソルビン酸またはソルビン酸無機金属塩、ポリヘキサメチレンビグアニド、塩化ベンザルコニウム、グルコン酸クロルヘキシジン、パラベン類（パラヒドロキシ安息香酸メチル、パラヒドロキシ安息香酸エチル、パラヒドロキシ安息香酸プロピル等）が挙げられる。これらの殺菌剤の中で殺菌効力の面からポリヘキサメチレンビグアニドがより好ましい。殺菌剤の濃度は１０-6〜１重量／容積％の範囲である。前記濃度が１０-6重量／容積％では殺菌能力が不十分であり、１重量／容積％を越えると眼や皮膚への刺激性や角膜細胞に対する安全性の観点から問題があるので好ましくない。
【００２５】
本発明に用いられるＣ成分は無機塩化物であり、溶液の浸透圧を制御する機能を有する。無機塩化物として具体的には、塩化ナトリウム、塩化カリウム、塩化マグネシウムまたはこれらの混合物等を好ましく挙げることができる。前記無機塩化物の濃度は０．０１〜１．５重量／容積％であり、より好ましくは０．０５重量／容積％の範囲である。前記濃度が０．０１重量／容積％未満および１．５重量／容積％越える場合は、コンタクトレンズの形状変化や眼への刺激が生じる可能性が高くなるため好ましくない。
【００２６】
本発明に用いられるＤ成分は緩衝剤であり、溶液のｐＨを制御する機能を有する。緩衝剤として具体的には、塩酸、酢酸、クエン酸、水酸化ナトリウム、ホウ酸、ホウ酸塩（ホウ砂等）、リン酸塩（リン酸一ナトリウム、リン酸二ナトリウム、リン酸二カリウム等）、クエン酸塩（クエン酸ナトリウム等）、トリス（ヒドロキシメチル）アミノメタンまたはこれらの混合物を添加することができる。前記記載の緩衝剤の濃度は０．０１〜１．５重量／容積％であり、より好ましくは０．０５〜１重量／容積％の範囲である。前記濃度が０．０１重量／容積％未満では、緩衝能が低くｐＨを制御することが困難であり、また、１．５重量／容積％を越えると他の成分の溶解性を損なうので好ましくない。
【００２７】
本発明に用いられるＥ成分はキレート剤であり、コンタクトレンズへのカルシウム沈着を抑制する機能を有する。前記のキレート剤として具体的には、クエン酸、エチレンジアミン四酢酸、エチレンジアミンテトラ酢酸、シクロヘキサジアミンテトラ酢酸およびこれらのアルカリ金属塩、またはこれらの混合物を好ましく挙げることができる。前記記載のキレート剤の濃度は０〜５重量／容積％であり、好ましくは０〜２重量／容積％である。前記濃度が５重量／容積％を越えると眼に対する刺激性が高くなる可能性があるため好ましくない。また前記濃度が０重量／容積％の場合であっても、本発明の共重合体がカルシウムの沈着を防止するので必ずしもキレート剤の添加は必要ない。
【００２８】
さらに、本発明の効果を損なわない範囲において水溶性の高分子化合物を添加することができる。例えばポリエチレングリコール、ポリプロピレングリコール、ポリビニルアルコール、ポリビニルピロリドン、カルボキシメチルセルロース、ヒドロキシエチルセルロース、ヒドロキシプロピルメチルセルロース、エチレンオキサイドとプロピレンオキサイドのブロック共重合体、無水マレイン酸とメチルビニルエーテルの共重合体等を挙げることができる。
【００２９】
本発明のコンタクトレンズ洗浄剤に、コンタクトレンズに損傷を与えない範囲において、各種溶媒を用いることができる。該溶媒としては、共重合体を溶解し、コンタクトレンズに損傷を与えない精製水等の水を好ましく挙げることができる。さらに、エタノール、イソプロパノール、エチレングリコール、プロピレングリコール、グリセリン等の水と任意の割合で混和する性質を持つ溶媒を水と混合して用いることもできる。
【００３０】
本発明のコンタクトレンズ用洗浄剤は、Ａ、Ｂ、ＣおよびＤ成分、または必要に応じてＥ成分を加えて溶媒に通常の方法で溶解し、コンタクトレンズ用溶液を調製する。前記溶液中にハードコンタクトレンズまたはソフトコンタクトレンズを室温下で１分〜２４時間浸漬する。その後、ハードコンタクトレンズの場合は精製水、水道水または該溶液ですすぐ等して使用することができる。ソフトコンタクトレンズの場合は生理食塩水または該溶液ですすぐ等して使用することができる。
【００３１】
【発明の効果】
本発明のコンタクトレンズ用洗浄剤は、側鎖にホスホリルコリン類似基を有する２−（メタ）アクリロイルオキシエチルホスホリルコリンと側鎖に特定の疎水性基を有する（メタ）アクリル酸エステルを特定組成で重合した共重合体を用いるので、従来の非イオン性高分子界面活性剤と比較してコンタクトレンズに付着した汚れを効率よく洗浄することができる。本発明の洗浄剤はハードコンタクトレンズおよびソフトコンタクトレンズに対して好適である。
【００３２】
【実施例】
具体例に基づいて本発明を更に詳細に説明する。
合成例１
表１に記載するように、ＰＣモノマーとして２−メタクリロイルオキシエチル−２’−（トリメチルアンモニオ）エチルホスフェート（ＭＰＣと略す。）を３６．５重量部、ならびに、疎水性モノマーとしてｎ−ラウリル（メタ）アクリレート（ＬＭＡ）を１３．５重量部、ラジカル重合開始剤としてアゾビスイソブチロニトリル０．０１重量部とをエタノール４５０重量部に溶解し、重合用ガラス反応管に入れ窒素置換した後、恒温槽にて５０℃、７２時間重合させた。重合終了後、エタノールを良溶媒、ジエチルエーテルを貧溶媒として再沈精製し、加熱乾燥させて共重合体１（Ｐ−１と称す。）を得た。
【００３３】
合成例２〜８
表１に示す組成で合成例１と同様にして重合し、共重合体２〜８（Ｐ−２〜Ｐ−８と称す。）を得た。
【００３４】
【表１】
0004710175.tif 000004
【００３５】
表１で用いた略号は次の通りである。ＭＰＣは２−メタクリロイルオキシエチル−２’−（トリメチルアンモニオ）エチルホスフェート、ＬＭＡはｎ−ラウリルメタクリレート、ＳＭＡはｎ−ステアリルメタクリレート、ＰＰＧＭＡはプロピレングリコールモノメタクリレートであり、（  ）内はＰＰＧＭＡの分子量である。ＢＭＡはｎ−ブチルメタクリレート、ＥＨＭＡは２−エチルヘキシルメタクリレート、ＡＩＢＮはＮ，Ｎ’−アゾビスイソブチロニトリルである。
【００３６】
［高酸素透過性ハードコンタクトレンズテストピースの作製］
トリス（トリメチルシロキシ）シリルプロピルメタクリレート４０ｇ、トリフルオロエチルメタクリレート３０ｇ、メチルメタクリレート１０ｇ、トリエチレングリコールジメタクリレート１５ｇ、メタクリル酸５ｇおよびＮ，Ｎ’−アゾビスイソブチロニトリル０．２ｇを試験管に注入し、窒素置換の後密封し、６０℃で２４時間かけて試験管内の原料モノマーを加熱硬化させ、無色透明の重合物を得た。得られた重合物を通常の加工方法により、切削、研磨し、所定形状（直径１４ｍｍ、厚さ１ｍｍの円板）の高酸素透過性ハードコンタクトレンズ（ＲＧＰＣＬと略す。）テストピースを作製した。
【００３７】
［ソフトコンタクトレンズテストピースの作製］
２−ヒドロキシエチルメタクリレート９．９５ｇ、エチレングリコールジメタクリレート０．０５ｇおよびアゾビスイソブチロニトリル０．００５ｇを試験管に注入し、６０℃で２４時間かけて試験管内の原料モノマーを加熱硬化させ、無色透明の重合物を得た。得られた重合物を通常の加工方法により、切削、研磨し、所定形状（直径１４ｍｍ、厚さ１ｍｍの円板）のソフトコンタクトレンズ（ＳＣＬと略す。）テストピースを作製した。
【００３８】
［タンパク質洗浄力試験］
アルブミン０．３８８ｇ、γ−グロブリン０．１６１ｇ、リゾチーム０．１２０ｇ、ムチン０．１００ｇを生理食塩水に溶解させることによりタンパク質汚れ液を調製した。タンパク質汚れ液５ｍＬ中にコンタクトレンズテストピースを６０℃下、４時間浸漬することによりタンパク質付着コンタクトレンズテストピースを作製した。このテストピースを各コンタクトレンズ用溶液５ｍＬ中に室温下、４時間浸漬した。その後、生理食塩水５００ｍＬ中でテストピースを３回リンスした。０．２容積／容積％トリフルオロ酢酸／アセトニトリル：５０／５０容積／容積％溶液４ｍＬ中にテストピースを浸漬し、１時間超音波洗浄を行うことにより、タンパク質を抽出した。抽出液のタンパク質濃度をＭｉｃｒｏ  ＢＣＡキット（Ｐｉｅｒｃｅ製）を用いて測定することによりテストピースに付着したタンパク質量を求めた。得られた結果より、各試験液のタンパク質に対する洗浄率（％）を次式により評価した。
タンパク質汚れに対する洗浄率（％）＝｛１−（試験液浸漬前タンパク質量−試験液浸漬後タンパク質量）／試験液浸漬前タンパク質量｝×１００
【００３９】
［脂質洗浄力試験］
オレイン酸０．０６ｇ、リノレン酸０．０６ｇ、トリパルミチン０．８１ｇ、セチルアルコール０．２０ｇ、パルミチン酸０．０６ｇ、スパームアセチ０．８１ｇ、コレステロール０．０８ｇ、パルミチン酸コレステロール０．０８ｇ、卵黄レシチン２．８３ｇを秤量し、加熱溶解した。この溶液にイオン交換水１０００ｍＬ中に加え、ホモジナイザーを用いて乳化することにより脂質懸濁液を調製した。コンタクトレンズテストピース表面に、脂質懸濁液を５０μＬ添加し、減圧乾燥することにより脂質付着コンタクトレンズテストピースを作製した。このテストピースを各試験液中に室温下で４時間保持した。生理食塩水５０ｍＬ中でテストピースをリンスし、再度減圧乾燥した。メタノール／クロロホルム＝５０／５０容積／容積％溶液３ｇ中にテストピースを浸漬し、１時間超音波洗浄を行うことによりテストピースに残存する脂質を抽出した。この抽出液を試験管に１ｇ採取し、１００℃下で溶液を蒸発させた。その試験管中に濃硫酸０．５ｍＬ添加し、９０℃下１５分間加熱した。加熱後の溶液０．４ｍＬを他の試験管に採取し、０．６重量％バニリン水溶液／リン酸：２０／８０容積／容積％溶液を２．５ｍＬ添加し、３７℃下で１０分間保持した。この溶液を室温まで冷却後、５４０ｎｍにおける吸光度を測定することによりテストピースに付着した脂質量を求めた。得られた結果から次式により各試験液の洗浄率（％）を求めた。
脂質汚れに対する洗浄率（％）＝｛１−（試験液浸漬前脂質量−試験液浸漬後脂質量）／試験液浸漬前脂質量｝×１００
【００４０】
実施例１
表２に示す各成分を各配合割合にて精製水に溶解し、コンタクトレンズ用溶液を調製した。得られたコンタクトレンズ用溶液を用いてコンタクトレンズに付着したタンパク質および脂質汚れに対する洗浄力試験を前記試験法にて行った。その結果を表２に併せて示す。
【００４１】
実施例２〜４
実施例１と同様にして、表２に示す組成で各成分を配合してコンタクトレンズ用溶液を調製した。これらの溶液について実施例１と同様の試験を行った。結果を表２に併せて示す。
【００４２】
比較例１〜７
表３に示す組成でコンタクトレンズ用溶液を調製し、実施例１と同様の試験を行った。結果を表３に併せて示す。
【００４３】
【表２】
0004710175.tif 000005
【００４４】
【表３】
0004710175.tif 000006
【００４５】
表２、３で用いた略号は以下の通りである。
ＰＨＭＢはポリヘキサメチレンビグアニド、ＥＤＴＡ−２Ｎａ・２Ｈ2Ｏはエチレンジアミン四酢酸二ナトリウム・二水和物である。
また、表３で用いた洗浄剤は以下の通りである。
アデカプルロニックＦ６８（登録商標）およびアデカプルロニックＴＲ１３０４（登録商標）はポリエチレングリコール−ポリプロピレングリコール−ポリエチレングリコールブロック共重合体（旭電化工業（株）製）、チロキサポール（登録商標）はポリオキシエチレンノニルフェニルホルムアルデヒド縮合物（日光ケミカルズ（株）製）である。
【００４６】
以上の実施例および比較例から以下のことがわかる。
実施例１〜４では、レンズに付着したタンパク質および脂質汚れに対する洗浄力が比較例１〜７に比べて高いことがわかる。比較例１〜３は洗浄剤として両性高分子界面活性剤を用いているが、疎水性モノマーの側鎖のアルキル鎖長が短いため実施例１〜４と比較して洗浄力が乏しい。比較例４は疎水性モノマーとしてｎ−ステアリルメタクリレートを用いているが、共重合体中のその分率が低いため実施例と比較して洗浄力が乏しい。比較例５〜７は洗浄剤として従来の非イオン性界面活性剤を用いているためレンズに付着したタンパク質および脂質汚れに対する洗浄力が乏しい。